СИСТЕМА КРЕПЛЕНИЯ ХОЛСТА

1. Потолочная панель, содержащая:
акустическую подложку, содержащую волокна подложки и имеющую первую основную поверхность подложки и вторую основную поверхность подложки, противоположную относительно первой основной поверхности подложки, причем акустическая подложка имеет первое сопротивление воздушному потоку, измеренное сквозь акустическую подложку от первой основной поверхности подложки до второй основной поверхности подложки;
пористый холст, содержащий волокна холста и имеющий первую основную поверхность холста и вторую основную поверхность холста, противоположную относительно первой основной поверхности холста;
адгезив в сухом состоянии, который является твердым при комнатной температуре и содержит менее 5 вес.% воды, причем адгезив в сухом состоянии адгезивно соединяет первую основную поверхность подложки акустической подложки со второй основной поверхностью пористого холста, причем адгезив в сухом состоянии содержит гелеобразующий пленкообразующий полимер; и
2
2
причем адгезив в сухом состоянии присутствует в количестве, которое варьирует от 4 г/м до 13 г/м.
3
3
2. Потолочная панель по п.1, в которой акустическая подложка имеет плотность, варьирующую от 40 кг/м до 190 кг/м.
3. Потолочная панель по п.1, в которой акустическая подложка имеет пористость, варьирующую от 75% до 95%.
4. Потолочная панель по п.1, в которой гелеобразующий пленкообразующий полимер содержит по меньшей мере один из поливинилового спирта, полимера на основе крахмала, полисахаридного полимера, целлюлозных полимеров, белковых растворимых полимеров, акрилового полимера, полималеинового ангидрида, или комбинации двух или более из них.
5. Потолочная панель по п.1, в которой гелеобразующий полимер содержит поливиниловый спирт, который является гидролизованным по меньшей мере на 85%.
6. Потолочная панель по п.1, в которой акустическая подложка содержит базовый материал, выбранный из группы, состоящей из минеральной ваты, стекловолокна, целлюлозных волокон, полимерных волокон, белковых волокон, и их комбинаций.
7. Потолочная панель по п.1, в которой пористый холст содержит нетканую структуру из стекловолокна.
8. Потолочная панель по п.1, в которой потолочная панель имеет второе сопротивление воздушному потоку, которое варьирует от 90% до 140% первой скорости течения воздуха, по измерению через потолочную панель от первой основной поверхности холста до второй основной поверхности подложки.
2
2
9. Потолочная панель по п.1, в которой адгезив в сухом состоянии присутствует в количестве, варьирующем от 4 г/м до 8 г/м.
10. Потолочная панель по п.1, причем адгезив в сухом состоянии не содержит огнезащитный состав и имеет Класс А степени пожарной опасности, по измерению методом испытания стандарта ASTM E-84.
11. Способ изготовления потолочной панели, причем способ включает в себя этапы, на которых:
а) наносят водную смесь, содержащую воду и гелеобразующий полимер по меньшей мере на одну из первой основной поверхности акустической подложки или второй основной поверхности пористого холста, по существу, в виде недискретной конфигурации,
b) приводят первую основную поверхность акустической подложки в контакт со второй основной поверхностью пористого холста с образованием наслоенной структуры; и
с) высушивают наслоенную структуру для адгезивного соединения акустической подложки и пористого холста друг с другом;
2
2
причем гелеобразующий полимер присутствует в количестве, варьирующем от 1 вес.% до 20 вес.%, в расчете на общий вес водной смеси, и водная смесь наносят по меньшей мере на одну из первой основной поверхности акустической подложки или второй основной поверхности пористого холста в количестве, варьирующем от 30 г/м до 170 г/м.
12. Способ изготовления потолочной панели по п.11, в котором гелеобразующий полимер присутствует в количестве, варьирующем от 3 вес.% до 12 вес.%, в расчете на общий вес водной смеси.
13. Способ изготовления потолочной панели по п.11, в котором после этапа с) гелеобразующий полимер образует прерывистый слой между акустической подложкой и пористым холстом.
14. Способ изготовления потолочной панели по п.11, в котором водная смесь имеет вязкость, варьирующую от 100 cП до 2000 cП, при температуре, варьирующей от 21°С до 24°С.
15. Способ изготовления потолочной панели по п.11, в котором гелеобразующий полимер содержит пленкообразующий полимер, выбранный из группы, состоящей из поливинилового спирта (PVOH), полимера на основе крахмала, полисахаридного полимера, целлюлозного полимера, белкового растворимого полимера, акрилового полимера, полималеинового ангидрида, или комбинации двух или более из них.
16. Способ изготовления потолочной панели по п.15, в котором поливиниловый спирт был гидролизован по меньшей мере на 85%.
17. Способ изготовления потолочной панели по п.16, в котором поливиниловый спирт был гидролизован по меньшей мере на 90%.
2
2
18. Способ изготовления потолочной панели по п.11, в котором после этапа с) количество гелеобразующего полимера, присутствующего между акустической подложкой и пористым холстом, варьирует от 4 г/м до около 13 г/м.
19. Потолочная панель, содержащая:
акустическую подложку;
пористый холст; и
2
2
адгезив между акустической подложкой и пористым холстом, который адгезивно соединяет акустическую подложку с пористым холстом, причем адгезив содержит поливиниловый спирт в количестве, варьирующем от 4 г/м до 13 г/м, причем поливиниловый спирт является гидролизованным по меньшей мере на 85%; и
2
2
причем холст, адгезивно соединенный с акустической подложкой, проявляет прочность на отрыв холста по меньшей мере 15 фунтов/6 дюймов (6,8 кгс/38,7 см).
20. Потолочная панель по п.19, причем адгезив не содержит огнезащитный состав и имеет Класс А степени пожарной опасности, по измерению методом испытания стандарта ASTM E-84.